ШИХТА ГЛАЗУРИ
GLAZE MIXTURE

Изобретение касается составов шихты глазурей для нанесения на керамические изделия.
Известна шихта глазури, содержащая вес.ч.: кварцевый песок 54; свинцовый сурик 35; поташ 12; сода 8; окись кобальта 0,5; окись меди 2 [1].
Задача изобретения состоит в повышении морозостойкости глазури.
Технический результат достигается тем, что шихта глазури, включающая кварцевый песок, свинцовый сурик, поташ, дополнительно содержит буру и отвальный гранулированный шлак медно-никелевого производства при следующем соотношении компонентов, мас.%: кварцевый песок 38-45; свинцовый сурик 20-25; поташ 14-16; бура 9-12; отвальный гранулированный шлак медно-никелевого производства 9-12.
Составы шихты глазури приведены в таблице.
2
2
3
В составе шихты используют отвальный гранулированный шлак медно-никелевого производства, включающий, мас.%: SiO 35-40; FeO 31-35; FeO 2,5-4,5; MgO 7-11; сумма цветных металлов: меди, никеля, кобальта 0,3-0,5 [2].
Компоненты дозируют в требуемых количествах, смешивают и сплавляют при температуре 1380-1420°С. Расплав гранулируют в воду. Полученную фритту загружают в шаровую мельницу, где подвергают помолу мокрым способом до полного прохождения через сетку 008. Затем подготавливают глазурную суспензию с влажностью 45-50%. Суспензию наносят на поверхность обожженных керамических изделий, которые обжигают вторично при температуре 930-970°С.
Источники информации
1. Алферов, Л.Г. Технология росписи. Дерево. Металл. Керамика. Ткани. - Ростов-на-Дону: Изд-во «Феникс», 2000. - С. 256.
2. Касиков А.Г., Тюкавкина В.В., Гуревич Б.И., Майорова Е.А. Водостойкие магнезиальные вяжущие на основе продуктов переработки шлака цветной металлургии // Строительные материалы. - 2012. - №11. - С. 70-73.